(57)【要約】【課題】  意匠性に優れ、高い生産性及び後硬化で優れた靭性や耐熱性を実現できるラジカル硬化系繊維強化樹脂複合材料用プリプレグを提供する。【解決手段】  強化繊維と、ラジカル重合性樹脂組成物とを少なくとも含む繊維強化樹脂複合材料用プリプレグ。該ラジカル重合性樹脂組成物が、（ａ）化学式Ｉで示されるトリ（メタ）アクリレート化合物、（ｂ）ビスフェノールＡジグリシジルエーテルの（メタ）アクリル酸付加物、（ｃ）化学式IIで示されるジ（メタ）アクリレート化合物を必須成分として含むラジカル重合性樹脂１００質量部と、（ｄ）α−アミノアルキルフェノン型光重合開始剤及びチオキサントン型光重合開始剤、および（ｅ）熱重合開始剤を含むラジカル重合性樹脂組成物である。【選択図】      なし【特許請求の範囲】
【請求項１】
強化繊維と、ラジカル重合性樹脂組成物とを少なくとも含む繊維強化樹脂複合材料用プリプレグであって；該ラジカル重合性樹脂組成物が、以下の（ａ），（ｂ），（ｃ）成分、
（ａ）化学式Ｉで示されるトリ（メタ）アクリレート化合物３０−５０質量部
【化１】
2006152161.tif 000014
（Ｒ1は水素もしくはメチル基である）
（ｂ）ビスフェノールＡジグリシジルエーテルの（メタ）アクリル酸付加物２０−５０質量部
（ｃ）化学式IIで示されるジ（メタ）アクリレート化合物１０−３５質量部
【化２】
2006152161.tif 000015
（Ｒ1は水素もしくはメチル基、Ｒ3は炭素数３〜６の直鎖型炭化水素基、Ｒ4は炭素数２〜１５の分岐、環状、または直鎖型炭化水素基、または芳香環を有する炭化水素基であって、該構造中にエステル構造を含んでいても良い）
を必須成分として含むラジカル重合性樹脂１００質量部と、
（ｄ）α−アミノアルキルフェノン型光重合開始剤及びチオキサントン型光重合開始剤を合わせて０．０５−１０質量部、および
（ｅ）熱重合開始剤０．０５−１０質量部
を含むラジカル重合性樹脂組成物である繊維強化樹脂複合材料用プリプレグ。
【請求項２】
１０時間の半減期を得るための温度が４０℃以上１３０℃以下の（ｅ）熱重合開始剤を用いる請求項１に記載の繊維強化樹脂複合材料用プリプレグ。
【請求項３】
前記強化繊維として、炭素繊維を用いる請求項１または２に記載の繊維強化樹脂複合材料用プリプレグ。
【請求項４】
前記強化繊維として、（メタ）アクリレート基およびエポキシ基を分子内にそれぞれ少なくとも１個づつ有する化合物を有するサイジング剤が付着した炭素繊維を用いる請求項３に記載の繊維強化樹脂複合材料用プリプレグ。
【発明の詳細な説明】
【技術分野】
【０００１】
本発明は、繊維強化複合材料用プリプレグに関する。更に詳しくは、本発明は、独自の深みと光沢を有する繊維強化樹脂複合材料を短時間に製造することができ、更に後加熱により繊維強化樹脂複合材料に高い耐熱性と靭性を付与することが可能な繊維強化複合材料用プリプレグに関する。
【背景技術】
【０００２】
炭素繊維やガラス繊維等の強化繊維にて強化した繊維強化樹脂複合材料は、一般に、比強度、比剛性等に優れるという特徴を有する。更には、このような繊維強化樹脂複合材料は、その軽量性を活かして、例えば、航空機用構造材料から、自動車用部品、ラケットやゴルフシャフト等のスポーツ用途にわたる種々の用途に広範に使用されている。一方、これらの繊維強化樹脂複合材料は独特の光沢、深みのある意匠特性を持ち、その単体の形でも外観の美しさを有しているため、自動車のインパネやシフトノブ等の内装部品、ボンネットやウイング、バンパーといった自動車用外装部品のほか、オートバイの外装部品、椅子をはじめとする家具の表層材等の意匠材としても用いられている。
【０００３】
この繊維強化樹脂複合材料の成形方法としては、強化繊維に熱硬化性樹脂を含浸させたプリプレグと呼ばれる中間材料を用いて、オートクレーブ成形、真空バック成形、プレス成形により、硬化し、成形する方法が一般的である。
【０００４】
プリプレグ用の樹脂としては、通常、常温での安定性と加熱等による硬化性を兼ね備えた樹脂であることが必要であるため、一般にはエポキシ樹脂組成物、（メタ）アクリル系樹脂を始めとする熱硬化性樹脂が多用されている。樹脂硬化後の透明性に優れる（メタ）アクリル系樹脂を用いると繊維強化樹脂複合材料の光沢性、深みが際立ち、また強化繊維の幾何学模様がより鮮明に映えるため、意匠用に好まれて使用されることが多い。
【０００５】
しかしながら、熱硬化性樹脂の硬化には一定時間の加熱、もしくは常温下での養生が必要であり、所定温度までの昇温時間や成形体を取り出せる温度まで冷却するための時間を含めると、樹脂の硬化または重合に必要な時間は長くなり、生産サイクルの向上によるコストの低減には限界がある。他方、常温での硬化性の良好な樹脂は、常温で硬化が進行してしまいプリプレグとしての成立性、安定性が得られない。
【０００６】
ＤＶＤ（デジタル多用途ディスク）メディアや自動車用ヘッドランプ等で使われるコーティング材料分野では、ラジカル系紫外線硬化樹脂がよく用いられている。これは紫外線を照射するだけで樹脂を硬化できるため、加熱硬化と比較して格段に短時間で成形することができ、生産性を著しく向上させることができるためである。
【０００７】
このように短時間成形が可能なラジカル系紫外線硬化樹脂組成物をプリプレグ用のマトリックス樹脂として用い、繊維強化樹脂複合材料の成形時間の短縮を図る試みが行われている。しかしながら、このようなマトリックス樹脂中に強化繊維が存在すると、強化繊維により紫外線が遮断され、内部のマトリックス樹脂の硬化が不充分となり、表面が硬化しても内部の未硬化の樹脂が表面に染み出してくる等の問題が生じてしまう。
【０００８】
特開平３−１４６５２８号公報（特許文献１）においては、光ラジカル開始剤および熱ラジカル開始剤を含有するアクリロイル化合物をマトリックス樹脂、ガラス繊維を強化繊維とし、紫外線照射によってマトリックス樹脂を増粘Ｂ−ステージ化させたプリプレグを作製し、このＢステージ化したプリプレグを加熱硬化することで、アクリル樹脂をマトリックス樹脂としたガラス強化繊維樹脂複合材料を成形する手法が示されている。しかしながら、この手法では比較的紫外線が透過しやすいガラス繊維と使っているにもかかわらず、紫外線照射によりマトリックス樹脂を増粘させ、Ｂステージ化することはできるが、紫外線照射のみで強化繊維樹脂複合材料を成形するまでにいたっていない。
【０００９】
また一方で、このような透明性樹脂による繊維強化樹脂複合材料の光沢性、深みといった意匠性だけでなく、たとえばオートバイや自動車の外装用部品のような用途では、過酷な使用環境に耐えうるよう、マトリックス樹脂には優れた靭性や耐熱性が求められることも多い。
【００１０】
【特許文献１】特開平３−１４６５２８号公報
【発明の開示】
【発明が解決しようとする課題】
【００１１】
本発明の目的は、意匠性に優れ、高い生産性及び後硬化で優れた靭性や耐熱性を実現できるラジカル硬化系繊維強化樹脂複合材料用プリプレグを提供することにある。
【課題を解決するための手段】
【００１２】
本発明によれば、強化繊維と、ラジカル重合性樹脂組成物とを少なくとも含む繊維強化樹脂複合材料用プリプレグが提供される。該ラジカル重合性樹脂組成物は、以下の（ａ），（ｂ），（ｃ）成分：
（ａ）化学式Ｉで示されるトリ（メタ）アクリレート化合物３０−５０質量部
【化１】
2006152161.tif 000002
（Ｒ1は水素もしくはメチル基である）
（ｂ）ビスフェノールＡジグリシジルエーテルの（メタ）アクリル酸付加物２０−５０質量部
（ｃ）化学式IIで示されるジ（メタ）アクリレート化合物１０−３５質量部
【化２】
2006152161.tif 000003
（Ｒ1は水素もしくはメチル基、Ｒ3は炭素数３〜６の直鎖型炭化水素基、Ｒ4は炭素数２〜１５の分岐、環状、または直鎖型炭化水素基、または芳香環を有する炭化水素基であって、該構造中にエステル構造を含んでいても良い）
を必須成分として含むラジカル重合性樹脂１００質量部と、
（ｄ）α−アミノアルキルフェノン型光重合開始剤及びチオキサントン型光重合開始剤を合わせて０．０５−１０質量部、および、
（ｅ）熱重合開始剤０．０５−１０質量部を含むラジカル重合性樹脂組成物である。
【００１３】
上記した（ｅ）の熱重合開始剤としては、１０時間の半減期を得るための温度が４０℃以上１３０℃以下であるものを用いることが好ましい。上記した強化繊維としては、（メタ）アクリレート基およびエポキシ基を分子内にそれぞれ少なくとも１個づつ有する化合物を有するサイジング剤が付着した炭素繊維を用いることが、より好ましい。
【発明の効果】
【００１４】
上記のごとく構成された本発明によれば、紫外線の照射によりごく短時間で意匠性のある繊維強化樹脂複合材料を成形することができ、また、耐熱性、靭性が求められる用途に対しては、（例えば１５０℃程度の温度で）後硬化することにより耐熱性と靭性に優れた成形体を得ることができる。
【発明を実施するための最良の形態】
【００１５】
以下、必要に応じて図面を参照しつつ本発明を更に具体的に説明する。以下の記載において量比を表す「部」および「％」は、特に断らない限り質量（重量）基準とする。
【００１６】
（繊維強化樹脂複合材料用プリプレグ）
本発明の繊維強化樹脂複合材料用プリプレグは、強化繊維と、ラジカル重合性樹脂組成物とを少なくとも含む。
【００１７】
（ラジカル重合性樹脂組成物）
本発明において、ラジカル重合性樹脂組成物は、下記の（ａ），（ｂ），（ｃ）成分と、これに加えて下記の（ｄ）および（ｅ）成分を含む。
【００１８】
（（ａ）成分）
本発明で用いられるラジカル重合性樹脂の必須成分（ａ）は、化学式Ｉで示されるトリ（メタ）アクリレート化合物である。（ａ），（ｂ）および（ｃ）成分が必須成分として含まれるラジカル重合性樹脂１００質量部に対し、この必須成分（ａ）は３０〜５０質量部含まれる必要がある。成分（ａ）の配合量が３０質量部以上であれば、得られるラジカル重合性樹脂の耐熱性が高くなり、また該配合量が５０質量部以下であれば、得られるラジカル重合性樹脂の靭性が高くなるためである。更に好ましい成分（ａ）の配合量は、３５〜４５質量部である。化学式Ｉで示されるトリアクリレート化合物としては、市販品ではアロニックスＭ−３１５（東亞合成）、カヤラッドＲ−７９０（日本化薬）等を例示することができるが、これらに限定されない。
【００１９】
【化３】
2006152161.tif 000004
（Ｒ1は水素もしくはメチル基である）
【００２０】
（成分（ｂ））
本発明で用いられるラジカル重合性樹脂の必須成分（ｂ）はビスフェノールＡジグリシジルエーテルの（メタ）アクリル酸付加物である。（ａ），（ｂ），（ｃ）成分が必須成分として含まれるラジカル重合性樹脂１００質量部に対し、必須成分（ｂ）は２０〜５０質量部含まれる必要がある。成分（ｂ）の配合量が２０質量部以上であれば、得られるラジカル重合性樹脂の靭性が高くなり、５０質量部以下であれば得られるラジカル重合性樹脂の耐熱性が高くなるためである。更に好ましい成分（ｂ）の配合量は２５〜４０質量部である。ビスフェノールＡジグリシジルエーテルの（メタ）アクリル酸付加物としては、市販品では、エポキシエステル３０００Ａ（共栄社化学）、エポキシエステル３０００Ｍ（共栄社化学）、リポキシＳＰ１５０９（昭和高分子）、リポキシＶＲ７７（昭和高分子）、リポキシＳＰ１５０７（昭和高分子）等を例示することができるが、これらに限定されない。
【００２１】
（成分（ｃ））
本発明でラジカル重合性樹脂の必須成分（ｃ）は化学式IIで示されるジ（メタ）アクリレート化合物である。（ａ），（ｂ），（ｃ）成分が必須成分として含まれるラジカル重合性樹脂１００質量部に対し、必須成分（ｃ）は１０〜３５質量部含まれる必要ある。成分（ｃ）の配合量が１０質量部以上であれば、得られるラジカル重合性樹脂の靭性が高くなり、３５質量部以下であれば得られるラジカル重合性樹脂の耐熱性が高くなる。更に好ましい成分（ｃ）の配合量は２０〜３５質量部である。化学式IIで表されるジ（メタ）アクリレート化合物の具体例としては、脂肪族、脂環族、又は芳香族骨格のジアルコール１モルに２〜１０モルのγ−ブチロラクトン、又はε−カプロラクトンを付加したジアルコール末端をメタクリレート又はアクリレート化した化合物が挙げられる。これらの中でも好ましいものとして、ヒドロキシピバリン酸ネオンペンチルグリコールのε−カプロラクトン付加物（ｍ＋ｎ＝２〜５）のジ（メタ）アクリル酸エステル、ヒドロキシピバリン酸ネオンペンチルグリコールのγ−ブチロラクトン付加物（ｍ＋ｎ＝２〜５）のジ（メタ）アクリル酸エステル、ネオンペンチルグリコールのカプロラクトン付加物（ｍ＋ｎ＝２〜５）のジ（メタ）アクリル酸エステル、ブチレングリコールのカプロラクトン付加物（ｍ＋ｎ＝２〜５）のジ（メタ）アクリル酸エステル、シクロヘキサンジメタノールのカプロラクトン付加物（ｍ＋ｎ＝２〜５）のジ（メタ）アクリル酸エステル、シクロペンタンジオールのカプロラクトン付加物（ｍ＋ｎ＝２〜５）のジ（メタ）アクリル酸エステル、ビスフェノールＡのカプロラクトン付加物（ｍ＋ｎ＝２〜５）のジ（メタ）アクリル酸エステル、ビスフェノールＦのカプロラクトン付加物（ｍ＋ｎ＝２〜５）のジ（メタ）アクリル酸エステルが挙げられる。
【００２２】
【化４】
2006152161.tif 000005
（Ｒ1は水素もしくはメチル基、Ｒ3は炭素数３〜６の直鎖型炭化水素基、Ｒ4は炭素数２〜１５の分岐、環状、または直鎖型炭化水素基、または芳香環を有する炭化水素基であって、該構造中にエステル構造を含んでいても良い）
【００２３】
（他のラジカル重合性樹脂）
本発明において、上記したラジカル重合性樹脂は、必須の（ａ）、（ｂ）および（ｃ）成分に加えて、必要に応じてこれら以外のラジカル重合性樹脂を含んでいても良い。ビニルエステル樹脂、不飽和ポリエステル樹脂等の各種ビニルモノマーやビニルオリゴマーを含むことができる。本発明において、このような「他のラジカル重合性樹脂」の配合量は、上記した必須の（ａ）、（ｂ）および（ｃ）成分の合計量１００質量部に対して、３０質量部以下（更には１０質量部以下）であることが好ましい。
【００２４】
（ラジカル重合性樹脂以外の成分）
上記したラジカル重合性樹脂には、硬化物の耐熱性、靭性、剛性、難燃性、表面平滑性、ひずみの低減、金型からの剥離性、色調等の諸物性や、未硬化状態での粘着性や粘度等の取り扱い性等の調整を目的として、必要に応じて、ラジカル重合性樹脂以外の成分を含んでもよい。このような「ラジカル重合性樹脂以外の成分」としては、例えば、熱硬化性樹脂、熱可塑性樹脂、エラストマー、無機フィラー等が挙げられる。このような熱硬化性樹脂としては、エポキシ樹脂、トリアジン樹脂、ビスマレイミド樹脂、シアネートエステル樹脂等の架橋性樹脂とその硬化剤が挙げられる。熱可塑性樹脂としては、ポリスルフォン、ポリエーテルスルフォン、ポリイミド、ポリエーテルイミド、ポリビニルフォルマール、ポリアミド、フェノキシ樹脂、ポリウレタン、ポリスチレン、ポリエチレン、ポリアクリレート、ポリシロキサン等が挙げられる。エラストマー成分としては、ブタジエンゴム、アクリルゴム、スチレンゴム、クロロプレンゴム、スチレン−ブタジエンゴム、ブタジエン−アクリロニトリルゴム、カボキシル末端変性ブタジエン−アクリロニトリルゴム、イソプレンゴム、ブタジエンゴム等が挙げられる。無機フィラーとしては水酸化アルミ、水酸化マグネシウム等の水酸化金属類や、酸化マグネシウム、酸化アルミニウム等の参加金属類や、炭酸カルシウム、炭酸アルミニウム、炭酸マグネシウム等の炭酸金属類のほか、ガラスバルーン、シリカ等の無機フィラーが挙げられる。更には、脱泡剤、湿潤剤、レベリング剤等の添加剤を必要に応じて配合することができる。
【００２５】
（成分（ｄ））
発明における成分（ｄ）は、紫外線の照射のよりラジカルを発生する光重合開始剤である。この成分（ｄ）として、α−アミノアルキルフェノン型光重合開始剤およびチオキサントン型光重合開始剤の両成分を含むことで、強化繊維存在下でのマトリックス樹脂の紫外線硬化性が良好になる。これらの両成分のうち、どちらか一方だけではプリプレグに紫外線を照射しても硬化が不充分となり、表面に未硬化の樹脂が染み出てしまうため、意匠性材料としての要求を満たすことができず好ましくない。
本発明においては、（ａ），（ｂ），（ｃ）成分が必須成分として含まれるラジカル重合性樹脂１００質量部に対して、α−アミノアルキルフェノン型光重合開始剤およびチオキサントン型光重合開始剤の両成分を合わせて０．０５〜１０質量部が含まれることが必要である。これら両成分を合わせて、０．０４〜９質量部を含むことが特に好ましい。
【００２６】
（α−アミノアルキルフェノン型光重合開始剤）
α−アミノアルキルフェノン型光重合開始剤は、（ａ），（ｂ），（ｃ）成分が必須成分として含まれるラジカル重合性樹脂１００質量部に対して０．０４〜９質量部含まれることが好ましい。α−アミノアルキルフェノン型光開始剤の配合量が０．０４質量部以上であれば、紫外線による硬化が進行しやすく、紫外線を照射した際の硬化不良の発生を抑えることができる。この含有量が９質量部以下の場合は、（ａ）、（ｂ）、（ｃ）成分に対してα−アミノアルキルフェノン型光開始剤を溶解させやすい。α−アミノアルキルフェノン型光開始剤の更に好ましい配合量は０．１質量部以上７質量部以下である。
【００２７】
α−アミノアルキルフェノン型光重合開始剤としては２−ベンジル−１−［４−（メチルチオ）フェニル］−２−モルフォリノプロパン−１−オン、２−ベンジル−２−ジメチルアミノ−１−（４−モルフォリノフェニル）−ブタノン−オン等が挙げられるが、これに限られるものではない。
【００２８】
（チオキサントン型光重合開始剤）
他方、チオキサントン型光重合開始剤は、（ａ），（ｂ），（ｃ）成分が必須成分として含まれるラジカル重合性樹脂１００質量部に対して０．０１〜９質量部含まれることが好ましい。このチオキサントン型光重合開始剤の配合量は、０．０１質量部以上であれば紫外線による硬化が進行しやすく、紫外線を照射した際の硬化不良の発生を抑えることができる。この配合量が９質量部以下の場合、チオキサントン型光重合開始剤を溶解させやすい。チオキサントン型光重合開始剤の更に好ましい配合量は、０．１質量部以上７質量部以下である。
【００２９】
チオキサントン型光重合開始剤としては、２，４−ジエチルチオキサントン、２−クロロチオキサントン、イソプロピルチオキサントン等を例示できるが、これらに限定されない。
【００３０】
（成分（ｅ））
本発明の成分（ｅ）は加熱によりラジカルを発生する熱重合開始剤である。（ａ），（ｂ），（ｃ）成分が必須成分として含まれるラジカル重合性樹脂１００質量部に対して、成分（ｅ）は０．０５〜１０質量部配合される。成分（ｅ）の配合量が０．０５質量部以上で、耐熱性や靭性を向上させるための後硬化時間を短くできる。成分（ｅ）の配合量が１０質量部以下であれば、硬化樹脂中の熱重合開始剤残査の溶出による硬化物の接着不良等が起こりにくい。成分（ｅ）の配合量のより好ましい配合量は、０．５〜５質量部である。
【００３１】
更には、この（ｅ）成分の１０時間の半減期を得るための温度が、４０℃以上１３０℃以下であることが好ましい。この温度が４０℃以上であれば樹脂の常温でのライフが長く、また加熱により樹脂粘度を下げたうえでの樹脂混合が容易になるので好ましい。他方、１０時間の半減期を得るための温度が１３０℃以下であれば、紫外線硬化した強化繊維複合材料の耐熱性、靭性をあげるためのポストキュア温度を低くできるために好ましい。更には、１０時間の半減期を得るための温度が６０℃以上１１０℃以下がより好ましい。
成分（ｅ）としてはケトンパーオキサイドやパーオキシケタール、ハイドロパーオキサイド、ジアリルキルパーオキサイド、ジアシルパーオキサイド、パーオキシエステル、パーオキシカーボネート等の化合物またはその誘導体が用いられるが、これらの化合物に限られるものではない。
【００３２】
これらの化合物またはその誘導体の市販品としては、例えば、パーロイルＯ（日本油脂）、パーロイルＬ（日本油脂）、パーロイルＳ（日本油脂）、パーオクタＯ（日本油脂）、パーロイルＳＡ（日本油脂）、パーヘキサ２５０（日本油脂）、パーヘキシルＯ（日本油脂）、ナイパーＰＭＢ（日本油脂）、パーブチルＯ（日本油脂）、ナイパーＰＭＢ（日本油脂）、パーブチルＯ（日本油脂）、ナイパーＢＭＴ（日本油脂）、ナイパーＢＷ（日本油脂）、パーブチルＩＢ（日本油脂）、パーヘキサＭＣ（日本油脂）、パーヘキサＴＭＨ（日本油脂）、パーヘキサＨＣ（日本油脂）、パーヘキサＣ（日本油脂）、パーテトラＡ（日本油脂）、パーヘキシルＩ（日本油脂）、パーブチルＭＡ（日本油脂）、パーブチル３５５（日本油脂）、パーブチルＬ（日本油脂）、パーヘキサ２５ＭＴ（日本油脂）、パーブチルＩ（日本油脂）、パーブチルＥ（日本油脂）、パーヘキシルＺ（日本油脂）、パーヘキサＶ（日本油脂）、パーブチルＰ（日本油脂）、パークミルＤ（日本油脂）、パーヘキシルＤ（日本油脂）、パーヘキサ２５Ｂ（日本油脂）、パーブチルＤ（日本油脂）、パーメンタＨ（日本油脂）、パーヘキシン２５Ｂ（日本油脂）等を例示することができるがこれらに限るものではない。
【００３３】
（重合性樹脂組成物の物性）
必須成分（ａ）〜（ｅ）を少なくとも含むラジカル重合性樹脂組成物は、３２０ｎｍ−３９０ｎｍモニターでのピーク照度４００ｍＷ／ｃｍ2の紫外線照射で、積算光量９３０ｍＪ／ｃｍ2の光量を裏面と表面にそれぞれ１回ずつ照射して硬化させた樹脂のＴｇが１４０℃以上であり、曲げ破断伸度６％以上であることが好ましい。このような３２０ｎｍ−３９０ｎｍモニターでのピーク照度４００ｍＷ／ｃｍ2の条件で、積算光量９３０ｍＪ／ｃｍ2の光量を裏面と表面にそれぞれ１回ずつ照射して硬化させた樹脂のＴｇが１４０℃以上であれば、プリプレグを紫外線硬化させた後、後加熱することにより、繊維強化樹脂複合材料のＴｇを高くすることができるため好ましい。また同様の紫外線硬化条件にて硬化させた樹脂の曲げ破断伸度が６％以上であれば、プリプレグを紫外線硬化させた後、後加熱することにより、繊維強化樹脂複合材料の機械強度が良好になるため好ましい。
【００３４】
（強化繊維）
本発明で用いられる強化繊維は特に制限されないが、例えば、炭素繊維、黒鉛繊維、アラミド繊維、炭化珪素繊維、アルミナ繊維、ボロン繊維、高強度ポリエチレン繊維、タングステンカーバイド繊維、ＰＢＯ繊維、ガラス繊維、金属繊維等を用いることができる。また、必要に応じて、これらの複数の強化繊維を組み合わせて用いてもかまわない。
これらの強化繊維のうち、炭素繊維や黒鉛繊維は、強化繊維として用いると比弾性および比強度が良好なため軽量で高強度、高弾性な繊維強化複合材料となり、更には独特の黒い光沢と立体感が表れるため本発明に好適である。
【００３５】
（サイジング剤）
炭素繊維や黒鉛繊維を強化繊維として用いる場合はサイジング剤として（メタ）アクリレート基およびエポキシ基を分子内に少なくともそれぞれ１個づつ有する化合物を有するサイジング剤を用いると、ラジカル硬化性樹脂を含浸させやすく、更に強化繊維とラジカル重合性樹脂の接着力が高くなるため好ましい。
このような（メタ）アクリレート基およびエポキシ基を主鎖末端にそれぞれ１個づつ有する化合物としては化学式III、化学式ＩＶ、化学式ＶＩで表される化合物が例示でき、これらから選ばれる少なくとも１種類以上化合物を、ノニオン系の界面活性剤を用いて水系エマルジョンに調整したものを用いると、ラジカル重合性樹脂が強化繊維に含浸しやすく、強化繊維とラジカル重合性樹脂の接着性が良好になるので好ましい。
更に好ましくは、サイジング剤として、化学式Ｖで表される両末端にアクリル基およびエポキシ基を有するビスフェノールＡ型の化合物用いると、強化繊維との接着性およびラジカル硬化性マトリックス樹脂の含浸が良好になるため好ましい。
【００３６】
【化５】
2006152161.tif 000006
（Ｒ1、Ｒ2は水素もしくはメチル基である）
【００３７】
【化６】
2006152161.tif 000007
（Ｒ1、Ｒ2は水素もしくはメチル基である）
【００３８】
【化７】
2006152161.tif 000008
【００３９】
【化８】
2006152161.tif 000009
（Ｒ1は水素もしくはメチル基。化学式（VI）は分子中R5の部位に（化学式ＶII）および（化学式ＶIII）で表される構造を少なくとも１つづつ有する）
【００４０】
【化９】
2006152161.tif 000010
【００４１】
【化１０】
2006152161.tif 000011
（Ｒ2は水素もしくはメチル基）
【００４２】
（強化繊維の形状）
本発明のプリプレグで用いられる強化繊維の形状としては特に制限はなく、強化繊維フィラメントを収束させた強化繊維トウや、強化繊維トウを一方向に引き揃えた一方向材、製織した織物又は短く裁断した強化繊維からなる不織布等、が挙げられるが、強化繊維として織物を用いると外観上の深み、光沢性、織物による幾何学模様の美しさにより意匠性が特に良好になるため好ましい。
【００４３】
織物の場合は、平織、綾織、朱子織、若しくはノン・クリンプト・ファブリックに代表される、繊維束を一方向に引き揃えたシートや角度を変えて積層したようなシートをほぐれないようにステッチしたステッチングシート、等が例示できる。
【００４４】
強化繊維の目付け（繊維１ｍ2当たりの重さ）としては特に制限されるものではないが、１０ｇ／ｍ2〜６５０ｇ／ｍ2が好ましい。１０ｇ／ｍ2以上の目付けになると繊維幅のムラや目開きが目立ちにくいため意匠性が良好になるので好ましい。６５０ｇ／ｍ2以下の目付けであれば樹脂の含浸が良好となり、またプリプレグの紫外線硬化性が良好になるので好ましい。この目付けは、更には５０〜５００ｇ／ｍ2がより好ましく、５０〜３００ｇ／ｍ2が特に好ましい。
【００４５】
（プリプレグを得る方法）
ラジカル重合性樹脂と強化繊維とから繊維強化樹脂複合材料用プリプレグを得る方法としては、特に制限されない。例えば、強化繊維フィラメントを収束させた強化繊維トウや強化繊維トウを一方向に引き揃えた一方向材、製織した織物又は短く裁断した強化繊維からなる不織布等の補強基材の片側面もしくは両側面から樹脂を供給し、加熱、加圧して樹脂を補強繊維織物に含侵させてプリプレグを製造する方法が好ましく用いられる。
【００４６】
プリプレグに用いるラジカル重合性樹脂組成物の量は、３０質量％〜７０質量％が好ましい。樹脂組成物の量が３０質量％以上であれば、硬化したプリプレグ表面の光沢が良好になるため好ましく、７０質量％以下であれば機械的特性が充分発現されるため好ましい。
【実施例】
【００４７】
以下、本発明を実施例により具体的に説明する。なお、本実施例における評価方法は、以下のとおりである。
【００４８】
（樹脂曲げ伸度の測定）
インストロン社製万能試験機を用い、サンプルサイズは厚み２ｍｍ、幅８ｍｍ、長さ６０ｍｍとし、クロスヘッドスピード２ｍｍ／ｍｉｎ、スパン対厚みの比を１６として３点曲げ試験（圧子半径  ３．２Ｒ、サポート半径  ３．２Ｒ）を実施し、サンプル破断時点での伸度を破断伸度として記録した。
【００４９】
（Ｔｇの測定）
ＵＢＭ社製レオメーターＧ５０００を用い、サンプルサイズは幅１２ｍｍ、長さ３０ｍｍとし、測定周波数１．５９Ｈｚ、５℃ステップ昇温、１ｍｉｎ．ホールドモードにてＤＭＡ測定を行い。損失弾性率Ｇ’’と貯蔵弾性率Ｇ’の比ｔａｎδの温度依存性を測定した。ｔａｎδの温度依存性カーブからｔａｎδのピークを求め、ピークにおける温度をＴｇとして記録した。
【００５０】
（樹脂及びプリプレグの硬化）
紫外線照射による樹脂及びプリプレグの硬化はFUSION(株)製  LIGHT HAMMER6により実施した。光源とベルト間の距離を104mmに設定した。照度及び光量の測定には株式会社オーク製作所製UV光量計 UV-350をLIGHT HAMMER6のサンプル移動用ベルトに通して測定した。
樹脂の硬化は株式会社オーク製作所製UV光量計 UV-350測定でピーク照度４００mW/cm2、積算の光量９３０mJ/cm2の紫外線を2mmの厚みに調整した樹脂の裏面と表面にそれぞれ１回ずつ照射して実施した。
プリプレグの硬化は株式会社オーク製作所製UV光量計 UV-350測定でピーク照度４００mW/cm2、積算の光量1850mJ/cm2の紫外線をプリプレグの裏面と表面にそれぞれ１回ずつ照射して実施した。
【００５１】
以下の実施例及び比較例の樹脂組成物に使用した各成分は、下記の略字で示す通りである。
【００５２】
（ａ）成分
アロニックスＭ−３１５：トリスアクリロイルオキシエチルイソシアヌレート  （東亞合成）
【００５３】
（ｂ）成分
エポキシエステル３０００Ａ：ビスフェノールＡジグリシジルエーテルアクリル酸付加物  （共栄社化学）
【００５４】
（ｃ）成分
カヤラッドＨＸ２２０：ヒドロキシピバリン酸ネオペンチルグリコールのカプロラクトン付加（ｍ＋ｎ＝２）のジアクリレート（日本化薬）
【００５５】
（ａ），（ｂ），（ｃ）成分以外のラジカル重合性アクリル樹脂
ＮＫオリゴ  Ｕ−２ＰＨＡ：イソフォロンジイソシアネート−ヒドロキシエチルアクリレート  （新中村化学工業）
【００５６】
ニューフロンティアＢＰＥ−１０：ＥＯ変性ビスフェノールＡジアクリレート  （第一工業製薬）
【００５７】
（ｄ）成分
イルガキュア３６９：α−アミノアルキルフェノン型光重合開始剤  ２−ベンジル−２−ジメチルアミノ−１−（４−モルフォリノフェニル）−ブタン−１−オン  （チバ・スペシャリティー・ケミカルズ）
【００５８】
カヤキュアＩＴＸ：  チオキサントン型光重合開始剤  イソプロピル  チオキサントン  （日本化薬）
【００５９】
カヤキュアＤＥＴＸ−Ｓ：チオキサントン型光重合開始剤  ２，４−ジエチルチオキサントン  （日本化薬）
【００６０】
（ｅ）成分
パーブチルＯ：ｔ−ブチル２−エチルペルヘキサノエート  （日本油脂）
【００６１】
（実施例１）
ラジカル重合性樹脂として、アロニックスＭ−３１５を４０質量部、エポキシエステル３０００Ａ  を３０質量部、カヤラッドＨＸ２２０を３０質量部、イルガキュア３６９を２質量部、カヤキュアＩＴＸを０．４質量部、パーブチルＯを１．５質量部計量し、固形分が溶解するまで攪拌混合した。
【００６２】
この樹脂を３２０ｎｍ−３９０ｎｍモニターでのピーク照度４００ｍＷ／ｃｍ2の条件で、積算光量９３０ｍＪ／ｃｍ2の光量を裏面と表面にそれぞれ１回ずつ照射して、厚さ２ｍｍとなるように硬化させ、硬化物のＴｇを測定すると１４８℃であった。また硬化物の曲げ破断伸度を測定したところ、８．４％であった。
【００６３】
強化繊維として炭素繊維フィラメント１２０００本を収束してなる炭素繊維（三菱レイヨン製炭素繊維ＴＲ５０Ｓ）を用いた。この炭素繊維束をサイジング剤溶液Ａにローラー含浸し、熱風乾燥してサイジング剤附着糸とした。このサイジング剤溶液Ａとしては（化５）で表される化合物を主成分とし、ノニオン系の界面活性剤（旭電化社製、商品名Ｆ−８８）を水を除くサイジング剤成分を基準として２０質量％配合し、濃度２質量％の水性エマルジョンに調整したものを使用し、炭素繊維束に対するサイジング剤の塗布量は１．５重量％とした。
【００６４】
このサイジング剤付着糸を製織して繊維目付け２００ｇ／ｍ2の平織の織物とし、前記ラジカル重合性樹脂を樹脂含有率が５０質量％となるよう含浸しプリプレグを作製した。
【００６５】
このプリプレグを３２０ｎｍ−３９０ｎｍモニターでのピーク照度４００ｍＷ／ｃｍ2の条件で、積算光量１８５０ｍＪ／ｃｍ2の光量を裏面と表面にそれぞれ１回ずつ照射したところ、成形体表面への未硬化樹脂の染み出しはなく、プリプレグの硬化が確認された。
また、この紫外線にて硬化した成形体を１５０℃、１時間の条件にて後硬化し、Ｔｇを測定したところ１５０℃を超えるＴｇを示した。
上記により得られた成形体をカットし断面を研磨し光学顕微鏡（７５倍）にて拡大観察したところ、樹脂の含浸不良、ボイドはほとんど確認されず、良好な成形状態であることが確認された。
【００６６】
（実施例２）
実施例１と同じ樹脂を用い、この樹脂を含侵させる強化繊維として炭素繊維フィラメント１２０００本を収束してなる炭素繊維（三菱レイヨン製炭素繊維ＴＲ５０Ｓ）を用いた。この炭素繊維束をサイジング剤溶液Ｂにローラー含侵し、熱風乾燥してサイジング剤附着糸とした。このサイジング剤溶液Ｂとしては市販のビスフェノールＡ型エポキシ樹脂（エピコート８２８、ジャパンエポキシレジン製）を主成分とした以外は実施例１と同様に調整した。
このサイジング剤付着糸を製織して繊維目付け２００ｇ／ｍ2の平織の織物とし、前記ラジカル硬化製樹脂を樹脂含有率が５０質量％となるよう含侵させプリプレグを作製した。
【００６７】
この前記プリプレグを３２０ｎｍ−３９０ｎｍモニターでのピーク照度４００ｍＷ／ｃｍ2の条件で、積算光量１８５０ｍＪ／ｃｍ2の光量を裏面と表面にそれぞれ１回ずつ照射したところ、成形体表面への未硬化樹脂の染み出しはなく、プリプレグの硬化が確認された。
この紫外線にて硬化した成形体を１５０℃、１時間の条件にて後硬化し、Ｔｇを測定したところ１５０℃を超えるＴｇを示した。この成形体をカットし断面を研磨し光学顕微鏡にて拡大観察したところ、炭素繊維束内部での含侵不良や多数のボイドが観察され、樹脂含侵が充分ではなかった。
【００６８】
（比較例１）
ラジカル重合性樹脂として、エポキシエステル３０００Ａ  を６０質量部、カヤラッドＨＸ２２０を４０質量部、イルガキュア３６９を２質量部、カヤキュアＩＴＸを０．４質量部、パーブチルＯを１．５質量部計量し、固形分が溶解するまで攪拌混合した。
【００６９】
この樹脂を３２０ｎｍ−３９０ｎｍモニターでのピーク照度４００ｍＷ／ｃｍ2の条件で、積算光量９３０ｍＪ／ｃｍ2の光量を裏面と表面にそれぞれ１回ずつ照射して、厚さ２ｍｍとなるように硬化させ、硬化物のＴｇを測定すると９５℃であり耐熱性が不足していることが確認された。また硬化物の曲げ破断伸度を測定したところ、７．２％であった。
【００７０】
強化繊維として実施例１と同じ炭素繊維織物を用い、樹脂を含有率が５０質量％となるよう含浸しプリプレグを作製した。
【００７１】
このプリプレグを３２０ｎｍ−３９０ｎｍモニターでのピーク照度４００ｍＷ／ｃｍ2の条件で、積算光量１８５０ｍＪ／ｃｍ2の光量を裏面と表面にそれぞれ１回ずつ照射したところ、成形体表面への未硬化樹脂の染み出しはなく、プリプレグの硬化が確認された。また、この紫外線にて硬化した成形体を１５０℃、１時間の条件にて後硬化し、Ｔｇを測定したところ１５０℃を超えるＴｇは確認できなかった。またこの成形体をカットし断面を研磨し光学顕微鏡にて拡大観察したところ、樹脂の含浸不良、ボイドはほとんど確認されず、良好な状態であることが確認された。
【００７２】
（比較例２）
ラジカル重合性樹脂として、アロニックスＭ−３１５を４０質量部、ＮＫオリゴＵ−２ＰＨＡ  を３０質量部、カヤラッドＨＸ２２０を３０質量部、イルガキュア３６９を２質量部、カヤキュアＩＴＸを０．４質量部、パーブチルＯを１．５質量部計量し、固形分が溶解するまで攪拌混合した。
【００７３】
この樹脂を３２０ｎｍ−３９０ｎｍモニターでのピーク照度４００ｍＷ／ｃｍ2の条件で、積算光量９３０ｍＪ／ｃｍ2の光量を裏面と表面にそれぞれ１回ずつ照射して、厚さ２ｍｍとなるように硬化させ、硬化物のＴｇを測定すると１５３℃であった。また硬化物の曲げ破断伸度を測定したところ、４．５％であり、靭性の低い樹脂であることが確認された。
【００７４】
強化繊維として実施例１と同じ炭素繊維織物を用い、樹脂を含有率が５０質量％となるよう含浸しプリプレグを作製した。
【００７５】
この前記プリプレグを３２０ｎｍ−３９０ｎｍモニターでのピーク照度４００ｍＷ／ｃｍ2の条件で、積算光量１８５０ｍＪ／ｃｍ2の光量を裏面と表面にそれぞれ１回ずつ照射したところ、成形体表面への未硬化樹脂の染み出しはなく、プリプレグの硬化が確認された。この紫外線にて硬化した成形体を１５０℃、１時間の条件にて後硬化し、Ｔｇを測定したところ１５０℃を超えるＴｇを示した。またこの成形体をカットし断面を研磨し光学顕微鏡にて拡大観察したところ、樹脂の含浸不良、ボイドはほとんど確認されず、良好な状態であることが確認された。
【００７６】
（比較例３）
ラジカル硬化性樹脂として、アロニックスＭ−３１５を４０質量部、ＮＫオリゴＵ−２ＰＨＡ  を３０質量部、ニューフロンティアＢＰＥ−１０を３０質量部、イルガキュア３６９を２質量部、カヤキュアＩＴＸを０．４質量部、パーブチルＯを１．５質量部計量し、固形分が溶解するまで攪拌混合した。
【００７７】
この樹脂を３２０ｎｍ−３９０ｎｍモニターでのピーク照度４００ｍＷ／ｃｍ2の条件で、積算光量９３０ｍＪ／ｃｍ2の光量を裏面と表面にそれぞれ１回ずつ照射して、厚さ２ｍｍとなるように硬化させ、硬化物のＴｇを測定すると１２５℃であり耐熱性の低い樹脂であることが確認された。また硬化物の曲げ破断伸度を測定したところ、７．８％であった。
【００７８】
強化繊維として実施例１と同じ炭素繊維織物を用い、樹脂の含有率が５０質量％となるよう含浸しプリプレグを作製した。
【００７９】
この前記プリプレグを３２０ｎｍ−３９０ｎｍモニターでのピーク照度４００ｍＷ／ｃｍ2の条件で、積算光量１８５０ｍＪ／ｃｍ2の光量を裏面と表面にそれぞれ１回ずつ照射したところ、成形体表面への未硬化樹脂の染み出しはなく、プリプレグの硬化が確認された。また、この紫外線にて硬化した成形体を１５０℃、１時間の条件にて後硬化し、Ｔｇを測定したところ１５０℃を超えるＴｇは確認できなかった。またこの成形体をカットし断面を研磨し光学顕微鏡にて拡大観察したところ、含侵不良、ボイドはほとんど確認されず、良好な含侵状態であることが確認された。
【００８０】
（比較例４）
ラジカル硬化性樹脂として、アロニックスＭ−３１５を４０質量部、カヤラッドＨＸ２２００を６０質量部、イルガキュア３６９を２質量部、カヤキュアＩＴＸを０．４質量部、パーブチルＯを１．５質量部計量し、固形分が溶解するまで攪拌混合した。
【００８１】
この樹脂を３２０ｎｍ−３９０ｎｍモニターでのピーク照度４００ｍＷ／ｃｍ2の条件で、積算光量９３０ｍＪ／ｃｍ2の光量を裏面と表面にそれぞれ１回ずつ照射して、厚さ２ｍｍとなるように硬化させ、硬化物のＴｇを測定すると１３１℃であり耐熱性の低い樹脂であることが確認された。また硬化物の曲げ破断伸度を測定したところ、９．０％であった。
【００８２】
強化繊維として実施例１と同じ炭素繊維織物を用い、樹脂の含有率が５０質量％となるよう含浸しプリプレグを作製した。
【００８３】
この前記プリプレグを３２０ｎｍ−３９０ｎｍモニターでのピーク照度４００ｍＷ／ｃｍ2の条件で、積算光量１８５０ｍＪ／ｃｍ2の光量を裏面と表面にそれぞれ１回ずつ照射したところ、成形体表面への未硬化樹脂の染み出しはなく、プリプレグの硬化が確認された。また、この紫外線にて硬化した成形体を１５０℃、１時間の条件にて後硬化し、Ｔｇを測定したところ１５０℃を超えるＴｇは確認できなかった。またこの成形体をカットし断面を研磨し光学顕微鏡にて拡大観察したところ、含侵不良、ボイドはほとんど確認されず、良好な含侵状態であることが確認された。
【００８４】
（比較例５）
ラジカル硬化性樹脂として、アロニックスＭ−３１５を８０質量部、カヤラッドＨＸ２２０を２０質量部、イルガキュア３６９を２質量部、カヤキュアＩＴＸを０．４質量部、パーブチルＯを１．５質量部計量し、固形分が溶解するまで攪拌混合した。
【００８５】
この樹脂を３２０ｎｍ−３９０ｎｍモニターでのピーク照度４００ｍＷ／ｃｍ2の条件で、積算光量９３０ｍＪ／ｃｍ2の光量を裏面と表面にそれぞれ１回ずつ照射して、厚さ２ｍｍとなるように硬化させ、硬化物のＴｇを測定すると２３１℃であった。また硬化物の曲げ破断伸度を測定したところ、４．５％であり、靱性の低い樹脂であることが確認された。
【００８６】
強化繊維として実施例１と同じ炭素繊維織物を用い、樹脂の含有率が５０質量％となるよう含浸しプリプレグを作製した。
【００８７】
この前記プリプレグを３２０ｎｍ−３９０ｎｍモニターでのピーク照度４００ｍＷ／ｃｍ2の条件で、積算光量１８５０ｍＪ／ｃｍ2の光量を裏面と表面にそれぞれ１回ずつ照射したところ、成形体表面への未硬化樹脂の染み出しはなく、プリプレグの硬化が確認された。また、この紫外線にて硬化した成形体を１５０℃、１時間の条件にて後硬化し、Ｔｇを測定したところ１５０℃を超えるＴｇを示した。またこの成形体をカットし断面を研磨し光学顕微鏡にて拡大観察したところ、含侵不良、ボイドはほとんど確認されず、良好な含侵状態であることが確認された。
【００８８】
（比較例６）
ラジカル硬化性樹脂として、アロニックスＭ−３１５を４０質量部、エポキシエステル３０００Ａ  を３０質量部、カヤラッドＨＸ２２０を３０質量部、イルガキュア３６９を２質量部計量し、固形分が溶解するまで攪拌混合した。
【００８９】
この樹脂を含侵させる強化繊維として実施例１と同じ炭素繊維織物を用い、樹脂含有率が５０質量％となるよう含侵させプリプレグを作製した。
【００９０】
この前記プリプレグを３２０ｎｍ−３９０ｎｍモニターでのピーク照度４００ｍＷ／ｃｍ2の条件で、積算光量１８５０ｍＪ／ｃｍ2の光量を裏面と表面にそれぞれ１回ずつ照射したところ、成形体表面へ未硬化樹脂が染み出しており、プリプレグの硬化は不充分であった。また、この紫外線にて硬化した成形体を１５０℃、１時間の条件にて後硬化し、Ｔｇを測定したところ明確なｔａｎ  δのピークを示さず、Ｔｇを測定できなかった。
【００９１】
（比較例７）
ラジカル硬化性樹脂として、アロニックスＭ−３１５を４０質量部、エポキシエステル３０００Ａ  を３０質量部、カヤラッドＨＸ２２０を３０質量部、カヤキュアＤＥＴＸ−Ｓを２質量部計量し、固形分が溶解するまで攪拌混合した。
【００９２】
この樹脂を含侵させる強化繊維として実施例１と同じ炭素繊維織物を用い、樹脂含有率が５０質量％となるよう含侵させプリプレグを作製した。
【００９３】
この前記プリプレグを３２０ｎｍ−３９０ｎｍモニターでのピーク照度４００ｍＷ／ｃｍ2の条件で、積算光量１８５０ｍＪ／ｃｍ2の光量を裏面と表面にそれぞれ１回ずつ照射したところ、成形体表面は未硬化の樹脂でべたついており、プリプレグの硬化は不充分であった。また、この紫外線にて硬化した成形体を１５０℃、１時間の条件にて後硬化し、Ｔｇを測定したところ明確なｔａｎ  δのピークを示さず、Ｔｇを測定できなかった。
【００９４】
（比較例８）
ラジカル硬化性樹脂として、アロニックスＭ−３１５を４０質量部、エポキシエステル３０００Ａ  を３０質量部、カヤラッドＨＸ２２０を３０質量部、パーブチルＯを１．５質量部計量し、攪拌混合した。
【００９５】
この樹脂を含侵させる強化繊維として実施例１と同じ炭素繊維織物を用い、樹脂含有率が５０質量％となるよう含侵させプリプレグを作製した。
【００９６】
この前記プリプレグを３２０ｎｍ−３９０ｎｍモニターでのピーク照度４００ｍＷ／ｃｍ2の条件で、積算光量１８５０ｍＪ／ｃｍ2の光量を裏面と表面にそれぞれ１回ずつ照射したところ、成形体表面は未硬化の樹脂でべたついており、プリプレグの硬化は不充分であった。また、この紫外線を照射したプリプレグを１５０℃、１時間の条件にて後硬化し、Ｔｇを測定したところ１５０℃を超えるＴｇが確認された。
【００９７】
（比較例９）
ラジカル硬化性樹脂として、アロニックスＭ−３１５を４０質量部、エポキシエステル３０００Ａ  を３０質量部、カヤラッドＨＸ２２０を３０質量部、イルガキュア３６９を２質量部、パーブチルＯを１．５質量部計量し、固形分が溶解するまで攪拌混合した。
【００９８】
この樹脂を含侵させる強化繊維として実施例１と同じ炭素繊維織物を用い、前記ラジカル硬化製樹脂を樹脂含有率が５０質量％となるよう含侵させプリプレグを作製した。
【００９９】
前記プリプレグを３２０ｎｍ−３９０ｎｍモニターでのピーク照度４００ｍＷ／ｃｍ2の条件で、積算光量１８５０ｍＪ／ｃｍ2の光量を裏面と表面にそれぞれ１回ずつ照射したところ、成形体表面へ未硬化樹脂が染み出しており、プリプレグの硬化は不充分であった。また、この紫外線にて硬化した成形体を１５０℃、１時間の条件にて後硬化し、Ｔｇを測定したところ１５０℃を超えるＴｇが確認された。
【０１００】
上記した比較例および実施例により得られた結果を、表１および表２にまとめて示す。これらの表においては、紫外線照射によるプリプレグ硬化性の判断結果として下記の手法により判断した。
表面が硬化しており、硬化したプリプレグ表面を指で力を加えても未硬化樹脂の染み出しによるべた付きが出ないものを○とした。表面は硬化しているものの、硬化したプリプレグ表面に指で力を加えると内部の未硬化樹脂が表面に染み出すため、ベタつきが感じられ、内部が未硬化と判断されたものを△とした。紫外線照射後のプリプレグ表面を触るとべとつきが残っており、明らかに樹脂が未硬化と判断されるものを×として、表１及び表２中に表記した。
【０１０１】
また、後硬化後の耐熱性測定の結果として、Ｔｇが１５０℃以上のものは○、１５０℃に満たないものは×として、表１および表２中に表記した。
【０１０２】
樹脂組成物の強化繊維への含侵性を以下の方法で判断した。
まず、得られた繊維強化複合材料をダイヤモンドカッターにて切断し、その切断面を、サンドペーパー及びアルミナ微粒子を用いて切断面を研磨することによって、切断傷及び研磨傷を取り除いた後、その研磨した面を光学顕微鏡にて７５倍の倍率で拡大観察を行なった。切断研磨したプリプレグ断面に、多数のボイドや未含侵部分が見られたものは△、ボイドや未含侵部分がほとんど見られず、良好な含侵状態を示したものは○とし、表１及び表２中に表記した。
【０１０３】
【表１】
2006152161.tif 000012
【０１０４】
【表２】
2006152161.tif 000013